(57)【要約】【課題】  高い透光性及び不燃性を有し、かつ、耐候性、耐水性、耐摩耗性、柔軟性及び抗張力等の力学的強度に優れる内照式電飾看板用不燃性シートを提供する。【解決手段】  ガラスクロスと、前記ガラスクロスの片面又は両面に積層された不燃性樹脂層とからなる内照式電飾看板用不燃性シートであって、前記ガラスクロスは、経糸密度及び緯糸密度が１５〜４５本／２５ｍｍであり、前記不燃性樹脂層は、酸素含有熱可塑性樹脂、層状珪酸塩及び難燃剤を含有し、前記層状珪酸塩は、広角Ｘ線回折測定法により測定した（００１）面の平均層間距離が３ｎｍ以上であり、かつ、一部又は全部が５層以下に分散している内照式電飾看板用不燃性シート。【選択図】    なし【特許請求の範囲】
【請求項１】
ガラスクロスと、前記ガラスクロスの片面又は両面に積層された不燃性樹脂層とからなる内照式電飾看板用不燃性シートであって、
前記ガラスクロスは、経糸密度及び緯糸密度が１５〜４５本／２５ｍｍであり、
前記不燃性樹脂層は、酸素含有熱可塑性樹脂、層状珪酸塩及び難燃剤を含有し、
前記層状珪酸塩は、広角Ｘ線回折測定法により測定した（００１）面の平均層間距離が３ｎｍ以上であり、かつ、一部又は全部が５層以下に分散している
ことを特徴とする内照式電飾看板用不燃性シート。
【請求項２】
酸素含有熱可塑性樹脂１００重量部、層状珪酸塩０．１〜５０重量部、及び、難燃剤５〜１００重量部を含有することを特徴とする請求項１記載の内照式電飾看板用不燃性シート。
【請求項３】
酸素含有熱可塑性樹脂は、エチレン−（メタ）アクリル酸アルキル共重合体、エチレン−（メタ）アクリル酸共重合体、エチレン−酢酸ビニル共重合体及びエチレン−ビニルアルコール共重合体からなる群より選択される少なくとも１種であることを特徴とする請求項１又は２記載の内照式電飾看板用不燃性シート。
【請求項４】
酸素含有熱可塑性樹脂の酸素含有量が３〜２０重量％であることを特徴とする請求項１、２又は３記載の内照式電飾看板用不燃性シート。
【請求項５】
層状珪酸塩は、モンモリロナイト及び／又は膨潤性マイカであることを特徴とする請求項１、２、３又は４記載の内照式電飾看板用不燃性シート。
【請求項６】
層状珪酸塩は、炭素数６以上のアルキル鎖を１個以上有する４級アンモニウム塩を含有することを特徴とする請求項１、２、３、４又は５記載の内照式電飾看板用不燃性シート。
【請求項７】
難燃剤は、金属水酸化物、メラミン誘導体及び金属酸化物からなる群より選択される少なくとも１種であることを特徴とする請求項１、２、３、４、５又は６記載の内照式電飾看板用不燃性シート。
【請求項８】
更に、シリコーン・アクリル複合ゴム及び／又はシリコーンオイルからなる難燃助剤を０．１〜２０重量部含有することを特徴とする請求項１、２、３、４、５、６又は７記載の内照式電飾看板用不燃性シート。
【請求項９】
ＪＩＳ  Ｋ  ７１０５に準ずる方法により測定される全光線透過率が１５％以上であることを特徴とする請求項１、２、３、４、５、６、７又は８記載の内照式電飾看板用不燃性シート。
【請求項１０】
ＡＳＴＭ  Ｅ  １３５４に準拠した燃焼試験において、５０ｋＷ／ｍ２の輻射加熱条件下で２０分間加熱し燃焼した時の最大発熱速度が３５０ｋＷ／ｍ２以下であり、総発熱量が８ＭＪ／ｍ２未満、２００ｋＷ／ｍ２を超える発熱速度が１０秒未満であることを特徴とする請求項１、２、３、４、５、６、７、８又は９記載の内照式電飾看板用不燃性シート。
【発明の詳細な説明】
【技術分野】
【０００１】
本発明は、高い透光性及び不燃性を有し、かつ、耐候性、耐水性、耐摩耗性、柔軟性及び抗張力等の力学的強度に優れる内照式電飾看板用不燃性シートに関する。
【背景技術】
【０００２】
内照式電飾看板は、商店やコンビニエンスストア等の店名表示や商品の広告等の幅広い分野で使用されており、例えば、所定の標示が施された透光性のシート材の背後に光源を配置し、その光源からの光をシート材に照射して、所定の標示が浮かび上がらせるようにしたものが知られている。
【０００３】
このような内照式電飾看板に用いられるシート材には、耐候性、耐水性、耐磨耗性、柔軟性及び抗張力等の力学的性質と同時に、使用部位によっては、建築基準法に規定されているように火災時における延焼を防ぐため、難燃性が必要とされている。このため、通常、シート材としては、ポリエステル繊維やガラス繊維等のシート状繊維を基材として、これに難燃性の樹脂を被覆したものが用いられている。従来より、被覆用の難燃性樹脂としては、軟質ポリ塩化ビニル系樹脂やポリテトラフルオロエチレン系樹脂等が用いられていた。
【０００４】
しかしながら、軟質ポリ塩化ビニル系樹脂を用いた場合は、含有される可塑剤や難燃剤等が、経時的に表層へ滲み出すことにより、表面の粘着性が増し大気中の汚れが付着したり、柔軟性、耐候性又は不燃性等が低下したりする問題があった。また、ポリテトラフルオロエチレン系樹脂を用いた場合は、柔軟性、機械的強度等が低下するとともに、成形性が悪いという問題があった。
【０００５】
一方、工業用途に用いられる高分子材料には、近年、廃プラスチックの処理や環境ホルモンの問題から、環境に負荷をかけない材料、即ち、環境適応型材料への転換が望まれている。具体的には、燃焼時のダイオキシン発生や可塑剤の毒性等の問題から、例えば、ポリ塩化ビニル系樹脂からポリオレフィン系樹脂への転換が検討されている。
【０００６】
このように、近年では、環境対応型材料へ転換するためにポリオレフィン系樹脂等の熱可塑性樹脂を用いた、いわゆるエコ材料に対する要求が高まっているが、熱可塑性樹脂は、最も燃焼性の高い樹脂の１つであるので、難燃性を発現させることは最も困難な課題となっている。
【０００７】
このような問題点を解決するために、現状では、大量の難燃剤を熱可塑性樹脂に練り込んで使用することが多い。なかでも、含ハロゲン難燃剤は、難燃化の効果が高く、成形性の低下や成形体の力学的強度の低下等も比較的少ないことから多用されている。しかし、含ハロゲン難燃剤を用いた場合、成形加工時や燃焼時に多量のハロゲン系ガスが発生して、機器が腐食したり、人体に悪影響を及ぼす等の恐れがあるために、安全性の面からハロゲン含有化合物を使用しない、いわゆる非ハロゲン難燃化処理方法が強く望まれている。
【０００８】
このため、熱可塑性樹脂の非ハロゲン難燃化処理方法の１つとして、燃焼時に有毒なガスを発生しない、水酸化アルミニウム、水酸化マグネシウム、塩基性炭酸マグネシウム等の金属化合物を添加する方法が、特許文献１及び特許文献２に開示されている。
しかしながら、易燃性の熱可塑性樹脂に充分な難燃性を付与するためには、大量の無機系難燃剤を添加する必要があり、その結果、得られる組成物やこの組成物からなる成形体の力学的強度が著しく低下して、実用に供することが難しいという問題があった。特に大量
の無機系難燃剤を添加した場合、フィルム材料に必要な柔軟性や伸び等の物性を確保することが困難であるという問題があった。
【０００９】
一方、内照式電飾看板に用いられるシート材には、電飾看板として使用する場合の意匠性や鮮明性を確保するため、充分な透光性を有していることが必要とされることから、従来、シート材の基材としてガラスクロスを用いる場合は、ガラスクロスの糸密度を小さくして、織目を粗くすることにより、シート材の透光性を向上させていた。
しかしながら、織目を粗いガラスクロスを用いた場合、実際の燃焼時に形状を維持することができないため、強固な不燃被膜層を形成することができず、更に、織目の間から可燃性ガスが流出するため、延焼をくい止めることができなかった。
【特許文献１】特開昭５７−１６５４３７号公報
【特許文献２】特開昭６１−３６３４３号公報
【発明の開示】
【発明が解決しようとする課題】
【００１０】
本発明は、上記に鑑み、高い透光性及び不燃性を有し、かつ、耐候性、耐水性、耐摩耗性、柔軟性及び抗張力等の力学的強度にも優れる内照式電飾看板用不燃性シートを提供することを目的とする。
【課題を解決するための手段】
【００１１】
本発明は、ガラスクロスと、上記ガラスクロスの片面又は両面に積層された不燃性樹脂層とからなる内照式電飾看板用不燃性シートであって、上記前記ガラスクロスは、経糸密度及び緯糸密度が１５〜４５本／２５ｍｍ以下であり、上記不燃性樹脂層は、酸素含有熱可塑性樹脂、層状珪酸塩及び難燃剤を含有し、上記層状珪酸塩は、広角Ｘ線回折測定法により測定した（００１）面の平均層間距離が３ｎｍ以上であり、かつ、一部又は全部が５層以下に分散している内照式電飾看板用不燃性シートである。
なお、本明細書において、不燃性シートとは、建築基準法施行令１０８条の２に準拠した発熱性試験を行った場合に、５０ｋＷ／ｍ２の輻射加熱条件下で２０分間加熱し燃焼した時の総発熱量が８ＭＪ／ｍ２未満、２００ｋＷ／ｍ２を超える発熱時間が１０秒未満であり、かつ、発熱性試験後のサンプル（供試体）に亀裂や穴開き等が観察されないシートを意味する。
以下に本発明を詳述する。
【００１２】
本発明の内照式電飾看板用不燃性シートは、ガラスクロスと、上記ガラスクロスの片面又は両面に積層された不燃性樹脂層とからなる。
本発明者らは鋭意検討した結果、糸密度が大きく、織目の粗いガラスクロスに、層状珪酸塩がナノメートルオーダーで微分散した不燃性樹脂層を積層することにより、高い透光性を有し、内照式看板に使用した場合に優れた意匠性や鮮明性を確保することができ、かつ、燃焼時には層状珪酸塩がガラスクロスの隙間に入り込み、高強度の不燃被膜層が形成されることから、優れた不燃性を有する内照式電飾看板用不燃性シートとすることができることを見出し、本発明を完成させるに至った。
【００１３】
上記ガラスクロスは、経糸密度及び緯糸密度の下限が１５本／２５ｍｍ、上限が４５本／２５ｍｍである。
経糸密度及び緯糸密度が１５本／２５ｍｍ未満であると、内照式電飾看板用不燃性シートの抗張力、引裂強度等の力学的強度が低下することがあり、４５本／２５ｍｍを超えると、透光性が低下し、内照式看板用のシート材として用いた場合に意匠性、鮮明性が低下する。好ましい下限は２０本／２５ｍｍ、好ましい上限は４０本／２５ｍｍである。
【００１４】
上記ガラスクロスは、単繊維の直径の好ましい下限が３μm、好ましい上限が１０μmであ
る。３μm未満であると、耐候性、耐磨耗性及び抗張力等の力学的強度が低下することが
あり、１０μmを超えると、透光性が低下し、内照式看板用のシート材として用いた場合
に意匠性、鮮明性が低下することがある。
【００１５】
上記ガラスクロスの厚さの好ましい下限は１００μm、好ましい上限は４００μmである。１００μm未満であると、機械強度が不足し、かつ、不燃性フィルムの不燃性能が不充分
となることがある。４００μmを超えると柔軟性が低下する。
【００１６】
上記ガラスクロスの重量の好ましい下限は１５０ｇ／ｍ２、好ましい上限は３５０ｇ／ｍ２である。１５０ｇ／ｍ２未満であると、充分な柔軟性、抗張性等の力学的強度を得られないことがあり、３５０ｇ／ｍ２を超えると、重量が大きすぎて、施工性等が低下することがある。
【００１７】
上記ガラスクロスとしては、難燃性能を向上させるために、表面をポリリン酸カルバメート等の難燃剤により処理したものを用いてもよい。上記ポリリン酸カルバメート等の難燃剤の塗工量としては特に限定されないが、好ましい下限は固形分として２０ｇ／ｍ２、上限は７０ｇ／ｍ２である。２０ｇ／ｍ２未満であると、難燃性が不充分となることがあり、７０ｇ／ｍ２を超えると、繊維自身が硬くなり、内照式電飾看板用不燃性シートとして要求される柔軟性が低下することがある。
【００１８】
上記不燃性樹脂層は、酸素含有熱可塑性樹脂、層状珪酸塩及び難燃剤を含有する。  
上記酸素含有熱可塑性樹脂としては、なかでも、エチレン−（メタ）アクリル酸アルキル共重合体、エチレン−（メタ）アクリル酸共重合体、エチレン−酢酸ビニル共重合体及びエチレン−ビニルアルコール共重合体からなる群より選択される少なくとも１種を用いることが好ましい。
【００１９】
上記酸素含有熱可塑性樹脂を用いる場合、エチレンと共重合する物質に由来する成分、即ち、（メタ）アクリル酸アルキル、（メタ）アクリル酸、酢酸ビニル又はビニルアルコール等に由来する成分の含有量の好ましい下限は１０重量％であり、好ましい上限は５０重量％である。１０重量％未満であると、内照式電飾看板用不燃性シートの不燃性が不充分となることがあり、５０重量％を超えると、内照式電飾看板用不燃性シートの成形（製膜）が困難となったり、成形後の内照式電飾看板用不燃性シートがブロッキングを起こすことがある。
より好ましい下限は１０重量％であり、より好ましい上限は３０重量％である。
【００２０】
上記酸素含有熱可塑性樹脂の酸素含有量の好ましい下限は３重量％であり、好ましい上限は２０重量％である。３重量％未満であると、内照式電飾看板用不燃性シートの不燃性が不充分となることがあり、２０重量％を超えると、内照式電飾看板用不燃性シートの成形が困難となったり、内照式電飾看板用不燃性シートの表面がべたついて。塵挨が付着する等の不具合を生じることがある。より好ましい下限は５重量％であり、より好ましい上限は１５重量％である。
【００２１】
上記酸素含有熱可塑性樹脂として、エチレン−酢酸ビニル共重合体を用いる場合、その形態としては特に限定されず、固形であってもよく、エチレン−酢酸ビニル共重合体からなるエマルションであってもよい。
上記エチレン−酢酸ビニル共重合体の形態がエマルションである場合、粘度の好ましい下限は１０００ｍＰａ・ｓであり、上限は１００００ｍＰａ・ｓである。１０００ｍＰａ・ｓ未満であると、ガラスクロスに塗工した場合、ハジキを発生し内照式電飾看板用不燃性シートの厚みが不充分となることがあり、１００００ｍＰａ・ｓを超えると、塗工した場合にムラを発生し、均一な厚みの内照式電飾看板用不燃性シートを成形することができな
いことがある。
【００２２】
上記酸素含有熱可塑性樹脂の重量平均分子量の好ましい下限は５千、好ましい上限は５００万であり、より好ましい下限は２万、より好ましい上限は３０万である。
また、分子量分布（重量平均分子量／数平均分子量）の好ましい下限は１．１であり、好ましい上限は８０であり、より好ましい下限は１．５であり、より好ましい上限は４０である。
【００２３】
本発明の内照式電飾看板用不燃性シート中において、上記層状珪酸塩は、広角Ｘ線回折法により測定した（００１）面の平均層間距離が３ｎｍ以上であり、かつ、一部又は全部が５層以下に分散している。
なお、本明細で言う、層状珪酸塩の平均層間距離とは、層状珪酸塩の微細薄片状結晶を層とした場合の平均の層間距離を意味し、Ｘ線回折ピーク及び透過型電子顕微鏡撮影により、すなわち、広角Ｘ線回折法により算出することができる。また、層状珪酸塩の分散状態は、透過型電子顕微鏡により５万倍から１０万倍の倍率で観察して、一定面積中において観察できる層状珪酸塩の積層集合体の数（Ｘ）のうち、５層以下に分散している積層集合体の数（Ｙ）をカウントし、下記式（１）により算出することができる。
５層以下に分散している層状珪酸塩の割合（％）＝（Ｙ／Ｘ）×１００    （１）
【００２４】
本来、数十層の積層体である層状珪酸塩の層状分子が剥離して分散すると、層状珪酸塩の結晶薄片層間における相互作用がほとんど無視できるほどに弱まり、結晶薄片は酸素含有熱可塑性樹脂中で一定の間隔を保って微分散状態となり安定化する。その結果、層状珪酸塩は、結晶薄片層間の平均層間距離が大きくなるとともに分散安定化して、燃焼時においては層状珪酸塩の結晶薄片の移動によって焼結体を形成しやすくなる。すなわち、層状珪酸塩の結晶薄片層が平均層間距離３ｎｍ以上で分散した内照式電飾看板用不燃性シートは、燃焼被膜となりうる焼結体を形成しやすくなる。この焼結体は、燃焼時の早い段階で形成されるので、外界からの酸素の供給を遮断するのみならず、燃焼により発生する可燃性ガスも遮断することができ、酸素含有熱可塑性樹脂の発熱速度を抑制することができる。すなわち、優れた燃焼防止性能を発現することが可能となる。したがって、このような層状珪酸塩を酸素含有熱可塑性樹脂中に含有させ、分散させて得られる内照式電飾看板用不燃性シートは、著しく優れた不燃性、力学的強度、耐候性等の諸性能を発現するものとなる。また、上記平均層間距離は、６ｎｍ以上であることが好ましい。層状珪酸塩の結晶薄片層間の平均層間距離が６ｎｍ以上であると、層状珪酸塩の結晶薄片層が層ごとに分離し、層状珪酸塩の結晶薄片層間における相互作用がほとんど無視できるほどに弱まるので、層状珪酸塩を構成する結晶薄片の酸素含有熱可塑性樹脂中での分散状態が離砕安定化の方向に進行する利点がある。
【００２５】
また、層状珪酸塩の一部又は全部が５層以下に分散しているということは、本来数十層の積層体である層状珪酸塩の層状分子の一部又は全部が剥離して広く分散していることを意味しており、これも層状珪酸塩の結晶薄片層間における相互作用が弱まっていることになり、上記と同様の効果を得ることができる。また、層状珪酸塩の一部又は全部が５層以下に分散しているということは、具体的には、層状珪酸塩の集合体の１０％以上が５層以下に分散している状態にあることが好ましいことを意味し、より好ましくは層状珪酸塩の集合体の２０％以上が５層以下に分散している状態である。
層状珪酸塩の積層数は、５層以下に分層していることが好ましく、３層以下に分層していることがより好ましい。更に好ましくは単層状（薄片状）に分散していることである。
【００２６】
本発明の内照式電飾看板用不燃性シートにおいて、層状珪酸塩の結晶薄片層間の平均層間距離が３ｎｍ以上であり、かつ、層状珪酸塩の一部又は全部が５層以下に分散している状態、すなわち、酸素含有熱可塑性樹脂中に層状珪酸塩が高分散している状態であれば、燃
焼時に、層状珪酸塩がガラスクロスの隙間に入り込み、高強度の不燃被膜層が形成される。従って、このような高分散状態の層状珪酸塩とガラスクロスとを併用することにより、織目が粗いガラスクロスを用いる場合であっても、優れた不燃性を実現することができ、高い透光性と不燃性とを両立することが可能となる。
【００２７】
また、酸素含有熱可塑性樹脂と層状珪酸塩との界面面積が増大することから、層状珪酸塩の結晶薄片間の平均隣接距離が小さくなる。酸素含有熱可塑性樹脂と層状珪酸塩との界面面積が増大すると、層状珪酸塩の表面における酸素含有熱可塑性樹脂の拘束の度合いが高まり、弾性率等の力学的強度が向上する。また、層状珪酸塩の表面における酸素含有熱可塑性樹脂の拘束の度合いが高まると、溶融粘度が高くなって成形性も向上する。更に、層状珪酸塩の邪魔板効果により、酸素含有熱可塑性樹脂中の添加剤等のブリードアウトが抑制されるとともに、層状珪酸塩の紫外線遮蔽効果により内照式電飾看板用不燃性シートの耐候性が向上する。
【００２８】
上記層状珪酸塩としては、例えば、モンモリロナイト、サポナイト、ヘクトライト、バイデライト、スティブンサイト、ノントロナイト等のスメクタイト系粘土鉱物やバーミキュライト、ハロイサイト、膨潤性マイカ（膨潤性雲母）等が挙げられ、なかでも、モンモリロナイト及び／又は膨潤性マイカが好適に用いられる。これらの層状珪酸塩は、天然物であってもよいし、合成物であってもよい。また、これらの層状珪酸塩は、単独で用いられてもよく、２種以上が併用されてもよい。なお、本発明の内照式電飾看板用不燃性シートに用いられる層状珪酸塩とは、層間に交換性金属カチオンを有する珪酸塩鉱物を意味する。
【００２９】
上記層状珪酸塩としては、下記式（２）で定義される形状異方性の大きいスメクタイト系粘土鉱物や膨潤性マイカを用いることが好ましい。形状異方性の大きい層状珪酸塩を用いることにより、本発明の内照式電飾看板用不燃性シートはより優れた力学的物性を有するものとなる。
形状異方性＝結晶表面（Ａ）の面積／結晶側面（Ｂ）の面積    （２）
式中、結晶表面（Ａ）は層表面を意味し、結晶側面（Ｂ）は層側面を意味する。
【００３０】
上記層状珪酸塩の形状としては特に限定されず、平均長さが０．０１〜３μｍ、厚みが０．００１〜１μｍ、アスペクト比が２０〜５００であることが好ましく、より好ましくは、平均長さが０．０５〜２μｍ、厚みが０．０１〜０．５μｍ、アスペクト比が５０〜２００である。
【００３１】
上記層状珪酸塩の結晶層間に存在する交換性金属カチオンとは、層状珪酸塩の結晶表面上に存在するナトリウムイオンやカルシウムイオン等の金属イオンのことであり、これらの金属イオンは、他のカチオン性物質とのカチオン交換性を有するため、カチオン性を有する種々の物質を層状珪酸塩の結晶層間に挿入（インターカレート）もしくは補足することができる。
【００３２】
上記層状珪酸塩のカチオン交換容量は、特に限定されず、５０〜２００ミリ等量／１００ｇであることが好ましい。層状珪酸塩のカチオン交換容量が５０ミリ等量／１００ｇ未満であると、カチオン交換により層状珪酸塩の結晶層間に挿入もしくは補足されるカチオン性物質の量が少なくなるために、結晶層間が充分に非極性化（疎水化）されないことがあり、逆に層状珪酸塩のカチオン交換容量が２００ミリ等量／１００ｇを超えると、層状珪酸塩の結晶層間の結合力が強固になりすぎて、結晶薄片が剥離しにくくなることがある。
【００３３】
本発明の内照式電飾看板用不燃性シートにおいては、予め上記層状珪酸塩の結晶層間をカチオン性界面活性剤でカチオン交換して、非極性化しておくことが好ましい。予め層状珪
酸塩の結晶層間を非極性化しておくことにより、層状珪酸塩と上記酸素含有熱可塑性樹脂中の低極性のエチレンあるいはプロピレン部分との親和性が高まり、層状珪酸塩を酸素含有熱可塑性樹脂中により均一に微分散させることができる。
【００３４】
上記カチオン性界面活性剤としては特に限定されず、例えば、４級アンモニウム塩や４級ホスホニウム塩等が挙げられ、なかでも、層状珪酸塩の結晶層間を充分に非極性化しうることから、炭素数６以上のアルキル鎖を１個以上有する４級アンモニウム塩（炭素数６以上のアルキルアンモニウム塩）が好適に用いられる。これらのカチオン性界面活性剤は、単独で用いられてもよく、２種以上が併用されてもよい。
【００３５】
上記４級アンモニウム塩としては、特に限定されず、例えば、ラウリルトリメチルアンモニウム塩、ステアリルトリメチルアンモニウム塩、トリオクチルメチルアンモニウム塩、ジステアリルジメチルアンモニウム塩、ジ硬化牛脂ジメチルアンモニウム塩、ジステアリルジベンジルアンモニウム塩、Ｎ−ポリオキシエチレン−Ｎ−ラウリル−Ｎ，Ｎ−ジメチルアンモニウム塩等が挙げられる。これらの４級アンモニウム塩は、単独で用いられてもよく、２種以上が併用されてもよい。
【００３６】
上記４級ホスホニウム塩としては、特に限定されず、例えば、ドデシルトリフェニルホスホニウム塩、メチルトリフェニルホスホニウム塩、ラウリルトリメチルホスホニウム塩、ステアリルトリメチルホスホニウム塩、トリオクチルメチルホスホニウム塩、ジステアリルジメチルホスホニウム塩、ジステアリルジベンジルホスホニウム塩等が挙げられる。これらの４級ホスホニウム塩は、単独で用いられてもよく、２種以上が併用されてもよい。
【００３７】
上記層状珪酸塩は、上述のような化学処理を施すことによって酸素含有熱可塑性樹脂中への分散性を向上させることができる。
上記層状珪酸塩の化学処理は、上記カチオン性界面活性剤によるカチオン交換法（以下、「化学修飾（１）法」ともいう）に限定されるものではなく、例えば、以下に示す化学修飾（２）〜化学修飾（６）法の各種化学処理法によっても実施することができる。これらの化学修飾法は、単独で用いられてもよく、２種以上が併用されてもよい。なお、化学修飾（１）法を含め、以下に示す各種化学処理法によって酸素含有熱可塑性樹脂樹脂中への分散性を向上させた層状珪酸塩を、以下、「有機化層状珪酸塩」ともいう。
【００３８】
化学修飾（２）法は、化学修飾（１）法で化学処理された有機化層状珪酸塩の結晶表面に存在する水酸基を、これと化学結合し得る官能基又は化学結合はしなくとも化学的親和力の大きい官能基を分子末端に１個以上有する化合物で化学処理する方法である。
【００３９】
化学修飾（３）法は、化学修飾（１）法で化学修飾された有機化層状珪酸塩の結晶表面に存在する水酸基を、これと化学結合し得る官能基又は化学結合はしなくとも化学的親和力の大きい官能基及び反応性官能基を分子末端に１個以上有する化合物で化学処理する方法である。
【００４０】
化学修飾（４）法は、化学修飾（１）法で化学処理された有機化層状珪酸塩の結晶表面を、アニオン性界面活性を有する化合物で化学処理する方法である。
化学修飾（５）法は、化学修飾（４）法において、アニオン性界面活性を有し分子鎖中のアニオン部位以外に反応性官能基を１個以上有する化合物で化学処理する方法である。
化学修飾（６）法は、上記化学修飾（１）法〜化学修飾（５）法のいずれかの方法で化学処理された有機化層状珪酸塩に、更に、例えば、無水マレイン酸変性ポリオレフィン系樹脂のような有機化層状珪酸塩と反応可能な官能基を有する樹脂を添加した組成物を用いる方法である。
【００４１】
上記化学修飾（２）法における、水酸基と化学結合し得る官能基又は化学結合はしなくとも化学的親和力の大きい官能基としては、特に限定されず、例えば、アルコキシル基、グリシジル基（エポキシ基）、カルボキシル基（二塩基性酸無水物も含む）、水酸基、イソシアネート基、アルデヒド基等の官能基や、水酸基との化学的親和力が高いその他の官能基等が挙げられる。これらの官能基は、単独で用いられてもよく、２種以上が併用されてもよい。
【００４２】
また、上記水酸基と化学結合しうる官能基又は化学結合はしなくとも化学的親和力の大きい官能基を有する化合物としては、特に限定されず、例えば、上記例示の官能基を有するシラン化合物、チタネート化合物、グリシジル化合物、カルボン酸類、アルコール類等が挙げられ、なかでもシラン化合物が好適に用いられる。これらの化合物は、単独で用いられてもよく、２種以上が併用されてもよい。
【００４３】
上記シラン化合物としては、特に限定されず、例えば、ビニルトリメトキシシラン、ビニルトリエトキシシラン、ビニルトリス（β−メトキシエトシキ）シラン、γ−アミノプロピルトリメトキシシラン、γ−アミノプロピルメチルジメトキシシラン、γ−アミノプロピルジメチルメトキシシラン、γ−アミノプロピルトリエトキシシラン、γ−アミノプロピルメチルジエトキシシラン、γ−アミノプロピルジメチルエトキシシラン、メチルトリエトキシシラン、ジメチルジメトキシシラン、トリメチルメトキシシラン、ヘキシルトリメトキシシラン、ヘキシルトリエトキシシラン、Ｎ−β−（アミノエチル）γ−アミノプロピルトリメトキシシラン、Ｎ−β−（アミノエチル）γ−アミノプロピルトリエトキシシラン、Ｎ−β−（アミノエチル）γ−アミノプロピルメチルジメトキシシラン、オクタデシルトリメトキシシラン、オクタデシルトリエトキシシラン、γ−メタクリロキシプロピルメチルジメトキシシラン、γ−メタクリロキシプロピルメチルジエトキシシラン、γ−メタクリロキシプロピルトリメトキシシラン、γ−メタクリロキシプロピルトリエトキシシラン等が挙げられる。これらのシラン化合物は、単独で用いられてもよく、２種以上が併用されてもよい。
【００４４】
化学修飾（４）法及び化学修飾（５）法における、アニオン性界面活性を有する化合物又はアニオン性界面活性を有し分子鎖中のアニオン部位以外に反応性官能基を１個以上有する化合物としては、イオン相互作用により層状珪酸塩を化学処理できるものであればよく、特に限定されず、例えば、ラウリル酸ナトリウム、ステアリン酸ナトリウム、オレイン酸ナトリウム、高級アルコール硫酸エステル塩、第２級高級アルコール硫酸エステル塩、不飽和アルコール硫酸エステル塩等が挙げられる。これらの化合物は、単独で用いられてもよく、２種以上が併用されてもよい。
また、化学修飾（６）法としては、例えば、無水マレイン酸変性ポリオレフィン系樹脂のような有機化層状珪酸塩と反応可能な官能基を有する樹脂を分散剤として添加した組成物を用いる方法が挙げられる。これは、有機化層状珪酸塩と化学的親和性が大きい部位と、酸素含有熱可塑性樹脂との化学的親和力が大きい部位とを有する樹脂を分散剤として混合すること
により両者の相溶性を高め、層状珪酸塩の分散に必要なエネルギーを低下させる方法である。
【００４５】
上記分散剤として用いられる有機化層状珪酸塩と反応可能な官能基を有する樹脂としては、特に限定されず、例えば、無水マレイン酸変性ポリオレフィン系オリゴマーや無水マレイン酸変性ポリオレフィン系ポリマー等が挙げられ、なかでも、両端が異なる性質を有するＡ−Ｂ型ジブロックオリゴマーやＡ−Ｂ型ジブロックポリマー等が好適に用いられる。すなわち、有機化層状珪酸塩との化学的親和力が大きい部位（Ａサイト）と酸素含有熱可塑性樹脂との化学的親和性の高い部位（Ｂサイト）との異なる性質を両端に有するＡ−Ｂ型樹脂は、それぞれの化学的親和性を効率的に発揮しやすいことから、優れた分散効果を
発現する。
【００４６】
上記Ａ−Ｂ型樹脂を用いて高分散状態を得る方法としては、特に限定されず、例えば、酸素含有熱可塑性樹脂、有機化層状珪酸塩及び分散剤として機能するＡ−Ｂ型樹脂を押出機中で一括して溶融混練することが挙げられる。
【００４７】
上記層状珪酸塩の含有量の好ましい下限は酸素含有熱可塑性樹脂１００重量部に対して０．１重量部、好ましい上限は５０重量部である。０．１重量部未満であると、燃焼時に焼結体を形成しにくくなるので、不燃性フィルムの不燃性が不充分となることがあり、５０重量部を超えると、内照式電飾看板用不燃性シートの密度（比重）が高くなって、重量増加及び柔軟性低下により加工性や施工性が低下することがある。より好ましい下限は１重量部、より好ましい上限は２０重量部である。
【００４８】
酸素含有熱可塑性樹脂に対する層状珪酸塩の配合方法としては、特に限定されず、例えば、酸素含有熱可塑性樹脂と層状珪酸塩とを押出機、二本ロール、バンバリーミキサー等で溶融混練する方法、酸素含有熱可塑性樹脂と層状珪酸塩との両者が溶解もしくは分散する有機溶媒中で混練する方法、重合触媒としての遷移金属錯体を含有する層状珪酸塩を用いて酸素含有熱可塑性樹脂の単量体を重合することにより混練する方法等が挙げられ、いずれの方法が採られていてもよい。
上記遷移金属錯体としては、酸素含有熱可塑性樹脂の単量体の重合触媒機能を有するものであればよく、特に限定されず、例えば、IV族、Ｖ族、Ｘ族、XI族の金属錯体等が挙げられる。これらの金属錯体は、単独で用いられてもよく、２種以上が併用されてもよい。
【００４９】
本発明の内照式電飾看板用不燃性シートに用いられる難燃剤としては、内照式電飾看板用不燃性シートに難燃性を付与しうるものであればよく、特に限定されず、例えば、金属水酸化物、メラミン誘導体、金属酸化物、リン系難燃剤、シリコーン系難燃剤等の非ハロゲン系難燃剤が挙げられ、なかでも、金属水酸化物、メラミン誘導体及び金属酸化物からなる群より選択される少なくとも１種であることが好ましい。これらの難燃剤は、単独で用いられてもよく、２種以上が併用されてもよい。
【００５０】
上記金属水酸化物としては、特に限定されず、例えば、水酸化マグネシウム、水酸化アルミニウム、ドーソナイト、アルミン酸化カルシウム、２水和石こう、水酸化カルシウム等が挙げられ、なかでも、水酸化マグネシウムや水酸化アルミニウムが好適に用いられる。これらの金属水酸化物は、単独で用いられてもよく、２種以上が併用されてもよい。
【００５１】
上記金属水酸化物としては、各種の表面処理剤により表面処理が施されているものであってもよい。上記表面処理剤としては、特に限定されず、例えば、シランカップリング剤、チタンカップリング剤、ポリビニルアルコール系表面処理剤、エポキシ系表面処理剤等が挙げられる。これらの表面処理剤は、単独で用いられてもよく、２種以上が併用されてもよい。
【００５２】
上記金属水酸化物（表面処理金属水酸化物も含む）は、燃焼時の高熱下で吸熱脱水反応を起こすことにより、吸熱し、かつ、水分子を放出することで燃焼場の温度を低下させ、消火する効果を発揮する。また、２種類以上の金属水酸化物を併用することにより、各々が異なる温度で吸熱脱水反応を開始するので、より高い難燃効果を得ることができる。
本発明の内照式電飾看板用不燃性シートは、上記層状珪酸塩を含有しているので、上記金属水酸化物による難燃化効果が増大される。これは、層状珪酸塩の燃焼時の被膜形成による難燃化効果と金属水酸化物の吸熱脱水反応による難燃化効果とが協奏的に起こり、それぞれの難燃化効果が助長されることによる。
【００５３】
上記メラミン誘導体としては、特に限定されず、例えば、メラミン、メラミンシアヌレート、メラミンイソシアヌレート等や、これらに表面処理が施されたもの等が挙げられ、なかでも、メラミンシアヌレートが好適に用いられる。これらのメラミン誘導体は、単独で用いられてもよく、２種以上が併用されてもよい。
【００５４】
上記メラミン誘導体は、燃焼時の高熱下で重合反応を起こすことにより、焼結体を形成する。この焼結体は燃焼時の早い段階で形成されるので、外界からの酸素の供給を遮断するのみならず、燃焼により発生する可燃性ガスも遮断することができ、内照式電飾看板用不燃性シ−トの発熱速度を抑制することができる。即ち、優れた延焼防止性能を発現することが可能となる。
【００５５】
上記金属酸化物としては、特に限定されず、例えば、酸化亜鉛、酸化チタン、酸化銅、硼酸亜鉛（２ＺｎＯ・３Ｂ２Ｏ３・３．５Ｈ２Ｏ）等や、これらに表面処理を施したもの等が挙げられ、なかでも、硼酸亜鉛が好適に用いられる。これらの金属酸化物は、単独で用いられてもよく、２種以上が併用されてもよい。
【００５６】
上記金属酸化物は、燃焼時の高熱下で重合反応を起こすことにより、焼結体を形成する。この焼結体は燃焼時の早い段階で形成されるので、外界からの酸素の供給を遮断するのみならず、燃焼により発生する可燃性ガスも遮断することができ、内照式電飾看板用不燃性シートの発熱速度を抑制することができる。すなわち、優れた延焼防止性能を発現することが可能となる。
【００５７】
上記難燃剤の含有量の好ましい下限は酸素含有熱可塑性樹脂１００重量部に対して５重量部、好ましい上限は１００重量部である。５重量部未満であると、不燃性が不充分となることがあり、１００重量部を超えると、不燃性が充分に得られるものの、内照式電飾看板用不燃性シートの密度（比重）が高くなって、重量増加及び柔軟性低下により加工性や施工性が低下することがある。より好ましい下限は２０重量部、より好ましい上限は６０重量部である。
【００５８】
上記不燃性樹脂層は、更に、難燃助剤が含有することが好ましい。
難燃助剤を含有することにより、本発明の内照式電飾看板用不燃性シートは、酸素指数が向上したり、最大発熱速度が大幅に低下したりする。
上記難燃助剤としては、特に限定されず、例えば、シリコーン・アクリル複合ゴム、シリコーンオイル等が挙げられる。これらの難燃助剤は、単独で用いられてもよく、２種以上が併用されてもよい。
【００５９】
上記シリコーン・アクリル複合ゴムやシリコーンオイルは、活性基を有する酸素含有熱可塑性樹脂と燃焼時に反応してチャー形成（チャー化）を促進し、又は、ガラス状の無機化合物の被膜が形成されるときには、保護材として強固なものとなり、酸素含有熱可塑性樹脂の熱分解を抑制する。
【００６０】
上記不燃性樹脂層では、シリコーン・アクリル複合ゴム及び／又はシリコーンオイルの含有量の好ましい下限が酸素含有熱可塑性樹脂１００重量部に対して０．１重量部、好ましい上限が２０重量部である。０．１重量部未満であると、内照式電飾看板用不燃性シートの酸素指数が充分に向上しなかったり、最大発熱速度が充分に低下しないことがあり、２０重量部を超えると、内照式電飾看板用不燃性シートの密度（比重）が高くなったり、力学的強度等が低下したり、柔軟性が乏しくなることがある。より好ましい下限は０．５重量部、より好ましい上限は１５重量部である。
【００６１】
上記不燃性樹脂層は、更に着色剤を含有することが好ましい。上記着色剤としては特に限
定されないが、例えば、白色顔料としては、隠蔽力、難燃効果の点で酸化チタンが好適に用いられる。また、本発明の内照式電飾看板用不燃性シートを白色性が重視される用途に用いる場合においては、上記着色剤としては、ブルーイング剤（蛍光増白剤）、蛍光顔料が好適に用いられる。
【００６２】
上記酸化チタンとしては、特に限定されず、例えば、ルチル型酸化チタン、アナターゼ型酸化チタン等が挙げられ、なかでも、隠蔽力、耐候性、難燃化効果に優れることから、ルチル型酸化チタンが好適に用いられる。また、内照式電飾看板用不燃性シートに防汚性が要求される場合には、光触媒効果を有する酸化チタンを用いることが好ましい。これらの酸化チタンは、単独で用いられてもよく、２種以上が併用されてもよい。
【００６３】
上記酸化チタンの含有量の好ましい下限は酸素含有熱可塑性樹脂１００重量部に対して１重量部、好ましい上限は２０重量部である。１重量部未満であると、充分な白色性、隠蔽力、難燃効果が得られず、２０重量部を超えると、白色性、隠蔽性、難燃効果等は発現するものの、内照式電飾看板用不燃性シートの加工性が低下したり、柔軟性が乏しくなることがある。より好ましい下限は２重量部、より好ましい上限は７重量部である。
【００６４】
上記ブルーイング剤（蛍光増白剤）又は蛍光顔料の含有量の好ましい下限は酸素含有熱可塑性樹脂１００重量部に対して０．１重量部、好ましい上限は１０重量部である。０．１重量部未満であると、充分な白色性向上効果が得られず、１０重量部を超えると、白色性向上効果は充分に得られるものの、内照式電飾看板用不燃性シートの成形性が低下したり、柔軟性が乏しくなることがある。より好ましい下限は１重量部、より好ましい上限は５重量部である。
【００６５】
上記不燃性樹脂層には、必要に応じて適宜添加剤が含有されてもよい。上記添加剤としては特に限定されず、例えば、層状珪酸塩以外の無機充填剤、酸化防止剤（老化防止剤）、熱安定剤、光安定剤、紫外線吸収剤、滑剤、離型剤、帯電防止剤等が挙げられる。また、本発明の内照式電飾看板用不燃性シートは、物性を均一にするために、結晶核剤となりうるものが少量含有されて、結晶が微細化されていてもよい。
【００６６】
上記層状珪酸塩以外の無機充填剤としては、特に限定されず、例えば、炭酸カルシウム、タルク、クレー、シリカ等が挙げられる。これらの層状珪酸塩以外の無機充填剤は、単独で用いられてもよく、２種以上が併用されてもよい。
【００６７】
本発明の内照式電飾看板用不燃性シートは、ＪＩＳ  Ｋ  ７１０５に準ずる方法によって測定される全光線透過率の好ましい下限は１５％である。１５％未満であると、内照式看板用のシート材として用いた場合に意匠性や鮮明性等が不充分となることがある。より好ましい下限は１８%である。
【００６８】
本発明の内照式電飾看板用不燃性シートは、ＡＳＴＭ  Ｅ  １３５４「建築材料の燃焼性試験方法」に準拠した燃焼試験において、５０ｋＷ／ｍ２の輻射加熱条件下で２０分間加熱し燃焼したときの最大発熱速度が３５０ｋＷ／ｍ２以下であり、総発熱量が８ＭＪ／ｍ２未満であり、２００ｋＷ／ｍ２を超える発熱速度が１０秒未満であることが好ましい。上記範囲外であると、充分な不燃性能を発現できないことがある。より好ましくは、上記最大発熱速度が３００ｋＷ／ｍ２以下であり、上記総発熱量が７ＭＪ／ｍ２以下であり、上記発熱速度が８秒以下である。
【００６９】
本発明の内照式電飾看板用不燃性シートは、自己消火性を有していることが好ましい。自己消火性を有していないと、実用性が不充分となることがある。
【００７０】
本発明の内照式電飾看板用不燃性シートを製造する方法としては特に限定されず、例えば、基材としてのガラスクロスを、酸素含有熱可塑性樹脂、層状珪酸塩及び難燃剤を含有する溶液に浸漬し、ロール等で絞った後、熱処理を行う方法（ディッピング法）、ガラスクロスに酸素含有熱可塑性樹脂、層状珪酸塩及び難燃剤を含有する溶液を塗布後、熱処理を行う方法（コーティング法）；カレンダー成形や押出成形により酸素含有熱可塑性樹脂、層状珪酸塩及び難燃剤を含有する不燃性フィルムを作製した後、加熱庄着ロールにより、不燃性フィルムとガラスクロスとを積層する方法（ラミネート法）等が挙げられる。なかでも、ラミネート法が好適である。
【００７１】
上記不燃性フィルムを製造する方法としては、特に限定されず、例えば、酸素含有熱可塑性樹脂、層状珪酸塩及び難燃剤を含有する樹脂組成物を、押出成形法、カレンダー成形法、熱プレス成形法、インフレーション成形法等の公知の成形法で成形することにより、所望の不燃性フィルムを得ることができる。
【００７２】
上記不燃性フィルムの製造に用いられる樹脂組成物の調製方法としては、特に限定されず、例えば、酸素含有熱可塑性樹脂、層状珪酸塩及び難燃剤と、必要に応じて含有させる難燃助剤、酸化チタン、ブルーイング剤（蛍光増白剤）、蛍光顔料等を直接混練する直接混練法；酸素含有熱可塑性樹脂に所定配合量以上の層状珪酸塩、難燃剤、難燃助剤、酸化チタン、ブルーイング剤（蛍光増白剤）、蛍光顔料等を混練してマスターバッチを調製した後、調製されたマスターバッチに各成分が所定配合量となるように酸素含有熱可塑性樹脂を配合して希釈するマスターバッチ法等が挙げられる。
【００７３】
また、上記酸素含有熱可塑性樹脂としてエチレン−酢酸ビニル共重合体エマルションを用いる場合は、エチレン−酢酸ビニル共重合体エマルション、層状珪酸塩及び難燃剤に、必要に応じて難燃助剤、酸化チタン、ブルーイング剤（蛍光増白剤）、蛍光顔料等を加え、ホモジナイザー、アトライター、ディスパー、ミキサー、３本ロール等を用いて、均一に混合する方法により、樹脂組成物を調製することができる。
【００７４】
本発明の内照式電飾看板用不燃性シートには、ガラスクロスと不燃性樹脂層との接着性を向上させるために必要に応じて、ガラスクロスの片面又は両面に粘（接）着加工が施されていてもよい。
上記粘（接）着加工を施すために用いられる粘（接）着剤としては、ガラスクロスと不燃性樹脂層との接着力に優れるものであれば、特に限定されず、例えば、エラストマー（ゴム）系粘（接）着剤、アクリル樹脂系粘（接）着剤、ポリビニルエーテル系粘（接）着剤、シリコーン系粘（接）着剤、エチレン−酢酸ビニル系粘（接）着剤、エチレン−エチルアクリレート系粘（接）着剤、ウレタン系粘（接）着剤や、これらの粘（接）着剤からなる両面粘（接）着シート（両面粘（接）着テープ）等が挙げられる。これらの粘（接）着剤は、単独で用いられてもよいし、２種以上が併用されてもよい。
【００７５】
本発明の内照式電飾看板用不燃性シートは、表面に防汚性、耐摩耗性、耐擦傷性等を付与するために、必要に応じて、片面又は両面に保護層形成用樹脂からなる保護層が形成されていてもよい。
上記保護層形成用樹脂としては、特に限定されず、例えば、フッ素系樹脂、アクリル系樹脂、ポリビニルアルコール、エチレン−ビニルアルコール共重合体、エチレン−酢酸ビニル−ビニルアルコール三元共重合体等が挙げられる。これらの保護層形成用樹脂は、単独で用いられてもよいし、２種以上が併用されてもよい。
【００７６】
内照式電飾看板用不燃性シートの片面又は両面に保護層を形成する方法としては、特に限定されず、例えば、上記保護層形成用樹脂からなる保護シートを積層する方法や、上記保護層形成用樹脂（水）溶液をコーティングする方法等が挙げられる。
【発明の効果】
【００７７】
本発明は、高い透光性及び不燃性を有し、耐候性、耐水性、耐摩耗性、柔軟性及び抗張力等の力学的強度にも優れ、かつ、廃棄時に有害物質を排出せず、環境に負荷をかけない内照式電飾看板用不燃性シートである。
【発明を実施するための最良の形態】
【００７８】
本発明を更に詳しく説明するために以下に実施例を挙げるが、本発明はこれらの実施例のみに限定されるものではない。
【００７９】
（実施例１）
小型押出機（「ＴＥＸ３０」、日本製鋼所社製）中に、エチレン−アクリル酸エチル共重合体（「Ａ４２５０」、酸素含有量：８重量％、日本ポリオレフィン社製）１００重量部、無水マレイン酸変性エチレンオリゴマー（「ＥＲＡ４０３Ａ」、日本ポリオレフィン社製）５重量部、水酸化マグネシウム（「キスマ５Ｊ」、協和化学工業社製）２５重量部、ジステアリルジメチル４級アンモニウム塩で有機化処理した膨潤性フッ素マイカ（「ソマシフＭＡＥ−１００」、コープケミカル社製）１０重量部及びシリコーン・アクリル複合ゴム（「メタブレンＳＸ−００５」、三菱レイヨン社製）２重量部を充填し、設定温度１８０℃にて溶融混練して押し出し、押し出されたストランドをペレタイザーにてペレット化した。次いで、得られたペレットを１８０℃に温調した熱プレスによりシート状に成形し、厚み１２０μｍの不燃性フィルムを作製した。
【００８０】
加熱庄着ロールを用いて経糸密度４４本／２５ｍｍ、緯糸密度３３本／２５ｍｍ、単繊維の直径９μｍ、撚り数０回／２５ｍｍ、厚さ１８０μｍのガラスクロス（「ＫＳ２５００」、カネボウ社製）の両面に、得られた不燃性フィルムを積層し、厚み４００μｍの内照式電飾看板用不燃性シートを作製した。
【００８１】
（実施例２）
シリコーン・アクリル複合ゴム「メタブレンＳＸ−００５」を用いなかったこと以外は実施例１と同様にして、厚み４００μmの内照式電飾看板用不燃性シートを作製した。
【００８２】
（実施例３）
エチレン−アクリル酸エチル共重合体「Ａ４２５０」１００重量部の代わりにエチレン−酢酸ビニル共重合体（「ウルトラセン＃６３４」、酸素含有量：６重量％、東ソー社製）１００重量部を用い、シリコーン・アクリル複合ゴム「メタブレンＳＸ−００５」を用いなかったこと以外は実施例１と同様にして、厚み４００μmの内照式電飾看板用不燃性シ
ートを作製した。
【００８３】
（実施例４）
ジステアリルジメチル４級アンモニウム塩で有機化処理した膨潤性フッ素マイカ「ソマシフＭＡＥ−１００」１０重量部の代わりにジステアリルジメチル４級アンモニウム塩で化学処理が施されたモンモリロナイト（「ニューエスベンＤ」、豊順鉱業社製）１０重量部を用いたこと以外は実施例１と同様にして、厚み４００μmの内照式電飾看板用不燃性シ
ートを作製した。
【００８４】
（実施例５）
ジステアリルジメチル４級アンモニウム塩で有機化処理した膨潤性フッ素マイカ「ソマシフＭＡＥ−１００」の添加量を２重量部とし、シリコーン・アクリル複合ゴム「メタブレンＳＸ−００５」を用いなかったこと以外は実施例１と同様にして、厚み４００μmの内
照式電飾看板用不燃性シートを作製した。
【００８５】
（実施例６）
ジステアリルジメチル４級アンモニウム塩で有機化処理した膨潤性フッ素マイカ「ソマシフＭＡＥ−１００」の添加量を１５重量部とし、シリコーン・アクリル複合ゴム「メタブレンＳＸ−００５」を用いなかったこと以外は実施例１と同様にして、厚み４００μmの
内照式電飾看板用不燃性シートを作製した。
【００８６】
（比較例１）
経糸密度１８本／２５ｍｍ、緯糸密度１８本／２５ｍｍ、単繊維の直径９μｍ、撚り数２回／２５ｍｍ、厚さ２００μｍのガラスクロス（「ＫＳ２７００」、カネボウ社製）を用いた以外は、実施例１と同様にして、内照式電飾看板用不燃性シートを作製した。
【００８７】
（比較例２）
無水マレイン酸変性エチレンオリゴマー「ＥＲＡ４０３Ａ」、ジステアリルジメチル４級アンモニウム塩で有機化処理した膨潤性フッ素マイカ「ソマシフＭＡＥ−１００」及びシリコーン・アクリル複合ゴム「メタブレンＳＸ−００５」を用いなかったこと以外は実施例１と同様にして、厚み４００μmの内照式電飾看板用不燃性シートを作製した。
【００８８】
（比較例３）
エチレン−アクリル酸エチル共重合体「Ａ４２５０」１００重量部の代わりにエチレン−酢酸ビニル共重合体「ウルトラセン＃６３４」１００重量部、ジステアリルジメチル４級アンモニウム塩で有機化処理した膨潤性フッ素マイカ「ソマシフＭＡＥ−１００」１０重量部の代わりに化学処理が施されていない膨潤性フッ素マイカ（商品名「ソマシフＭＥ−１００」、コープケミカル社製）１０重量部を用い、水酸化マグネシウム「キスマ５Ｊ」及びシリコーン・アクリル複合ゴム「メタブレンＳＸ−００５」を用いなかったこと以外は実施例１と同様にして、厚み４００μmの内照式電飾看板用不燃性シートを作製した。
【００８９】
（実施例７）
無水マレイン酸変性エチレンオリゴマー「ＥＲＡ４０３Ａ」を用いなかったこと以外は実施例１の場合と同様にして、厚み４００μmの内照式電飾看板用不燃性シートを作製した
。
【００９０】
（実施例８）
無水マレイン酸変性エチレンオリゴマー「ＥＲＡ４０３Ａ」５重量部及びメラミンシアヌレート（「ＭＣ−６１０」、日産化学社製）１０重量部を用い、シリコーン・アクリル複合ゴム「メタブレンＳＸ−００５」を用いなかったこと以外は実施例７の場合と同様にして、厚み４００μmの内照式電飾看板用不燃性シートを作製した。
【００９１】
（実施例９）
無水マレイン酸変性エチレンオリゴマー「ＥＲＡ４０３Ａ」５重量部を用いるとともに、シリコーン・アクリル複合ゴム「メタブレンＳＸ−００５」２重量部の代わりにシリコーンオイル２重量部を用い、水酸化マグネシウム「キスマ５Ｊ」の添加量を１５重量部としたこと以外は実施例７の場合と同様にして、厚み４００μmの内照式電飾看板用不燃性シ
ートを作製した。
【００９２】
（実施例１０）
無水マレイン酸変性エチレンオリゴマー「ＥＲＡ４０３Ａ」５重量部を用いるとともに、シリコーン・アクリル複合ゴム「メタブレンＳＸ−００５」２重量部の代わりにシリコーンオイル２重量部を用い、水酸化マグネシウム「キスマ５Ｊ」の添加量を３０重量部としたこと以外は実施例７の場合と同様にして、厚み４００μmの内照式電飾看板用不燃性シ
ートを作製した。
【００９３】
（比較例４）
ジステアリルジメチル４級アンモニウム塩で有機化処理した膨潤性フッ素マイカ「ソマシフＭＡＥ−１００」を用いなかった以外は実施例７の場合と同様にして、厚み４００μm
の内照式電飾看板用不燃性シートを作製した。
【００９４】
（比較例５）
無水マレイン酸変性エチレンオリゴマー「ＥＲＡ４０３Ａ」５重量部を用いるとともに、エチレン−アクリル酸エチル共重合体「Ａ４２５０」１００重量部の代わりにポリエチレン樹脂（「ＨＢ５３０」、日本ポリケム社製）１００重量部、ジステアリルジメチル４級アンモニウム塩で有機化処理した膨潤性フッ素マイカ「ソマシフＭＡＥ−１００」１０重量部の代わりに化学処理が施されていない膨潤性フッ素マイカ「ソマシフＭＥ−１００」１０重量部を用い、水酸化マグネシウム「キスマ５Ｊ」を添加せず、シリコーン・アクリル複合ゴム「メタブレンＳＸ−００５」の添加量を０．０５重量部としたこと以外は実施例７の場合と同様にして、厚み４００μmの内照式電飾看板用不燃性シートを作製した。
【００９５】
（実施例１１）
無水マレイン酸変性エチレンオリゴマー「ＥＲＡ４０３Ａ」５重量部の代わりに酸変性ブロックポリマー（「ＣＢ−ＯＭ２２」、クラレ社製）５重量部、ジステアリルジメチル４級アンモニウム塩で有機化処理した膨潤性フッ素マイカ「ソマシフＭＡＥ−１００」１０重量部の代わりにジステアリルジメチル４級アンモニウム塩で化学処理が施されたモンモリロナイト「ニューエスベンＤ」１０重量部を用い、シリコーン・アクリル複合ゴム「メタブレンＳＸ−００５」を用いなかったこと以外は実施例１と同様にして、厚み４００μmの内照式電飾看板用不燃性シートを作製した。
【００９６】
（実施例１２）
フッ素含有樹脂（「メタブレンＳ−２０００」、三菱レイヨン社製）５重量部を用いるとともに、酸変性ブロックポリマー「ＣＢ−ＯＭ２２」５重量部の代わりに無水マレイン酸変性エチレンオリゴマー「ＥＲＡ４０３Ａ」５重量部を用いたこと以外は実施例１１と同様にして、厚み４００μmの内照式電飾看板用不燃性シートを作製した。
【００９７】
（実施例１３）
フッ素含有樹脂（「メタブレンＳ−２０００」、三菱レイヨン社製）５重量部を用いたこと以外は実施例１１と同様にして、厚み４００μmの内照式電飾看板用不燃性シートを作
製した。
【００９８】
（実施例１４）
エチレン−アクリル酸エチル共重合体「Ａ４２５０」の添加量を７０重量部とし、ポリプロピレン樹脂（「ＥＡ９」、日本ポリケム社製）１０重量部及びスチレン−エチレン−ブチレン−スチレンブロック共重合体（「タフテックＨ１０５２」、旭化成社製）２０重量部を用いるとともに、ジステアリルジメチル４級アンモニウム塩で化学処理が施されたモンモリロナイト「ニューエスベンＤ」１０重量部の代わりにジステアリルジメチル４級アンモニウム塩で化学処理が施された膨潤性フッ素マイカ「ソマシフＭＡＥ−１００」１０重量部を用いたこと以外は実施例１１と同様にして、厚み４００μmの内照式電飾看板用
不燃性シートを作製した。
【００９９】
（比較例６）
エチレン−アクリル酸エチル共重合体「Ａ４２５０」１００重量部の代わりにポリエチレン樹脂「ＨＢ５３０」１００重量部、酸変性ブロックポリマー「ＣＢ−ＯＭ２２」５重量
部の代わりに無水マレイン酸変性エチレンオリゴマー「ＥＲＡ４０３Ａ」５重量部、ジステアリルジメチル４級アンモニウム塩で化学処理が施されたモンモリロナイト「ニューエスベンＤ」１０重量部の代わりに化学処理が施されていない膨潤性フッ素マイカ「ソマシフＭＥ−１００」１０重量部を用い、水酸化マグネシウム「キスマ５Ｊ」を用いなかったこと以外は実施例１１と同様にして、厚み４００μmの内照式電飾看板用不燃性シートを
作製した。
【０１００】
（比較例７）
エチレン−アクリル酸エチル共重合体「Ａ４２５０」の添加量を７０重量部とし、ポリプロピレン樹脂（「ＥＡ９」、日本ポリケム社製）１０重量部及びスチレン−エチレン−ブチレン−スチレンブロック共重合体（「タフテックＨ１０５２」、旭化成社製）２０重量部を用いるとともに、水酸化マグネシウム「キスマ５Ｊ」の添加量を１００重量部とし、酸変性ブロックポリマー「ＣＢ−ＯＭ２２」及びジステアリルジメチル４級アンモニウム塩で化学処理が施されたモンモリロナイト「ニューエスベンＤ」を用いなかったこと以外は実施例１１と同様にして、厚み４００μmの内照式電飾看板用不燃性シートを作製した
。
【０１０１】
（比較例８）
水酸化マグネシウム「キスマ５Ｊ」の添加量を７０重量部とした以外は比較例６と同様にして、厚み４００μmの内照式電飾看板用不燃性シートを作製した。
【０１０２】
（評価）
実施例１〜１４及び比較例１〜８で得られた内照式電飾看板用不燃性シートについて、下記の方法により評価を行った。結果を表１〜３に示した。なお、実施例１〜１４及び比較例１〜８で得られた不燃性フィルムの配合組成についても表１〜３に示した。
【０１０３】
（平均層間距離の測定）
Ｘ線回折測定装置（ＲＩＮＴ１１００、リガク社製）により不燃性フィルム中の層状珪酸塩の積層面の回折により得られる回折ピークの２θを測定し、下記ブラッグの回折式により、層状珪酸塩の（００１）面間隔ｄを算出し、得られたｄを層状珪酸塩の平均層間距離（ｎｍ）とした。
λ＝２ｄｓｉｎθ
式中、λは０．１５４（ｎｍ）であり、θは回折角を示す。
【０１０４】
（層の剥離状態）
透過型電子顕微鏡（ＪＥＭ−１２００ＥＸ  II、日本電子社製）写真により不燃性フィルム材料中の層状珪酸塩の層の剥離状態を観察し、以下判定基準により層状珪酸塩の層の剥離状態を評価した。
◎：層状珪酸塩の２０％以上が５層以下で存在していた。
○：層状珪酸塩が５層以下で存在しているものを含んでいた。
×：全ての層状珪酸塩が５層を超えていた。
【０１０５】
（全光線透過率）
ＪＩＳ  Ｋ  ７１０５「プラスチックの光学的特性評価試験方法」に準拠して、内照式電飾看板用不燃性シートの全光線透過率（％）を測定した。
【０１０６】
（総発熱量、２００ｋＷ／ｍ２を超える発熱時間）
燃焼試験ＡＳＴＭ  Ｅ  １３５４に準拠して、内照式電飾看板用不燃性シートの試験片（９９ｍｍ×９９ｍｍ）にコーンカロリーメーターによって５０ｋＷ／ｍ２の熱線を照射し燃焼させた。２０分間加熱し燃焼させた後の総発熱量（ＭＪ／ｍ２）及び２００ｋＷ／ｍ
２を超える発熱時間を測定した。
【０１０７】
（穴開き、亀裂の有無）
内照式電飾看板用不燃性シートを２０分間加熱した後、裏面に貫通する穴、亀裂の有無を確認した。
○：裏面に貫通する穴、亀裂が無い
×：裏面に貫通する穴、亀裂が有る
【０１０８】
【表１】
2006145910.tif 000002
【０１０９】
【表２】
2006145910.tif 000003
【０１１０】
【表３】
2006145910.tif 000004
【０１１１】
表１〜３に示すように、実施例１〜１４で得られた内照式看板用不燃性シートは、全光線透過率が高く、不燃性能に優れるものであることがわかった。一方、比較例１〜８で得られた内照式看板用不燃性シートは、総発熱量が大きく、２００ｋＷ／ｍ２を超える発熱時間が長いものであり、また、比較例１、４、７及び８で得られた内照式看板用不燃性シー
トは、穴開きや亀裂が発生していることから、不燃性に劣るものであることがわかった。
【産業上の利用可能性】
【０１１２】
本発明によれば、高い透光性及び不燃性を有し、かつ、耐候性、耐水性、耐摩耗性、柔軟性及び抗張力等の力学的強度にも優れる不燃性フィルム材料及び積層体を提供することができる。